(57)【要約】エチレンホモポリマーを、２カ所か又はそれ以上の重合ゾーンを有する管状の反応器内で１５０°Ｃ〜３５０°Ｃの温度範囲と５００〜５０００バールの圧力範囲で、重合開始剤として酸素を使用し、分子量調節剤として、下記式１：【化１】2004535476.tif 000007但し、Ｒ１はＣ１−Ｃ６−アルキル又はＣ３−Ｃ１２−シクロアルキルを表す、で表される１種以上の脂肪族ケトンを使用して製造する製造方法、及び、それから得られるエチレンホモポリマーおよびコポリマー及び、これらの化粧品、医療及び食品の分野における射出成形された製品を製造するための使用が述べられている。
2004535476.tif 000002
【特許請求の範囲】
【請求項１】
エチレンホモポリマーを、
２カ所か又はそれ以上の重合ゾーンを有する管状の反応器内で１５０°Ｃ〜３５０°Ｃの温度範囲と５００〜５０００バールの圧力範囲で、
重合開始剤として酸素を使用し、
分子量調節剤として、下記式１：
【化１】
2004535476.tif 000006
但し、Ｒ１はＣ１−Ｃ６−アルキル又はＣ３−Ｃ１２−シクロアルキルを表す、で表される１種以上の脂肪族ケトンを使用して製造する製造方法。
【請求項２】
前記分子量調節剤がメチルエチルケトンである請求項１に記載の製造方法。
【請求項３】
請求項１又は２の何れかに記載された製造方法によって得ることができるエチレンホモポリマー及びコポリマー。
【請求項４】
密度が９２０〜９３５ｋｇ／ｍ３で、ＤＩＮ５３７３５（１９０°Ｃ／２．１６ｋｇ）に既定されたメルトフローインデックスが３０〜５０ｇ／１０分である請求項３に記載のエチレンホモポリマー。
【請求項５】
請求項４に記載されたにおいのないエチレンホモポリマー。
【請求項６】
化粧品、医療及び食品の分野において、射出成形された製品を製造するための請求項３〜５の何れかに記載されたエチレンホモポリマーの使用。
【請求項７】
流入用補助口、溶融クロージャー、一体成形されたクロージャーを有するパッキングトップサイド、複合のパック用の蓋、タンパックスチューブアプリケータからなる群から選ばれた射出成形された製品を製造するための、請求項３〜５の何れかに記載されたエチレンホモポリマー及びコポリマーの使用。
【請求項８】
化粧品、医療又は食品の分野における、請求項３〜５の何れかに記載されたエチレンホモポリマー又はコポリマーからなる、射出成形された製品。
【発明の詳細な説明】
【技術分野】
【０００１】
本発明は、脂肪族のケトンを分子量調節剤として使用し、高圧下でエチレンを重合、もしくは共重合させて製造された無臭のエチレンホモポリマーおよびコポリマーに関するものであり、また、化粧品、医療、食品の分野における、これらの射出成形用途の使用に関するものである。
【背景技術】
【０００２】
高圧力によるエチレンの単独重合及び共重合は一般に良く知られている。使用される反応器は通常、１５０〜３５０ＭＰａ（メガパスカル）の圧力と、１５０°Ｃ〜３５０°Ｃの温度で、平均滞留時間が３０〜１８０秒の範囲で連続的に操作される（Ullmann's Encyclopaedie der technischen Chemie [Ullmann's Encyclopedia of industrial Chemistry], 4th edition, Vol.19/1980/pp.169-178)。
【０００３】
合成されたエチレンポリマーの光学的、機械的な特性は例えば、これらのモル質量（分子量）、分子量分布、分枝の程度、又は枝（ブランチ）の型（タイプ）長さ及び分布に依存する。これに対し、これらのエチレンポリマーの生成物のにおいと味は、主に不純物もしくは、この製造方法に使用される出発材料の分解生成物の存在に依るものである。重合開始剤および／または分子量の調節剤は、重合中においてさえ、副生物（二量体、三量体、オリゴマー及びその他）をもたらし得る。この副生物は、望ましくないにおいや味を付加するものである。
【０００４】
特に、エチレンポリマーが医療、化粧品または食料品の分野において使用された場合、このポリマーは機械的および光学的に良好なバランスを有しているだけでなく、味とにおいにおいて中性であることが重要である。
【０００５】
ポリマーの性質は、特に反応器、例えば、オートクレーブもしくは管状反応器の選択、温度、圧力、重合化の時間もしくは型そしてコモノマー、重合開始剤または分子量調節剤の濃度に影響される。適当な分子量を設定するために、分子量調節剤と呼ばれる物質、又は略して調節剤と呼ばれる物質が使用される。各調節剤は特徴的な連鎖移動定数を有している。この連鎖移動定数は、物質が連鎖調節剤（チェーンレギュレータ）として作用する効率を示すものである。更に、調節剤によってはポリマーの鎖にコモノマーとして組込まれ、そしてそこで、付加的な官能基がもたらされる。
【０００６】
頻繁に使用される調節剤は水素である。しかし、これは、空気又は酸素がフリーラジカルの重合開始剤として使用されると、爆鳴ガスを形成する。このため、これは安全性が危惧される。更に、エチレンは水素によって水素と化合してエタンになる。
【０００７】
モル質量に影響を与える、他の頻繁に使用されるコモノマーもしくは調節剤は一酸化炭素、ＣＯ及び炭化水素、例えばエタン、プロパン、プロペンである。一酸化炭素は非常に有害であり、従って使用される時は複雑な安全上の方法が必要とされる。エタン、プロパン、プロペンのような気体の調節剤も厳しい安全上の規則が必要とされる。
【０００８】
ＬＤＰＥの製造における分子量の調節剤としてケトンを使用することはすでに公知である。ＥＰ−Ａ０９２８７９７では、少なくとも１基のオートクレーブ反応器を有し、例えばメチルエチルケトン又はプロピオンアルデヒドのようなカルボニル混合物を調節剤として使用し、これにより重量百分率で０．１〜０．５％のカルボニル基を含むＬＤＰＥを製造することが提案されている。
【０００９】
ＤＥ−Ａ１０９８９６４には、エチレンホモポリマーを高圧法で製造する方法が開示されている。この記載された製造方法の特徴は、過酸化物のフリーラジカルの重合開始剤を第１番目の反応ゾーンで使用すること、および、空気を第２番目の反応ゾーンで使用することである。推奨された調節剤は、プロピオンアルデヒドまたはメチルエチルケトンである。高度の透明性を有する極薄フィルムまたは抵抗力のある包装用フィルムに特に好適な、高い分子量を有するポリエチレンが得られる。
【００１０】
ＵＳ３３３４０８１は、高い転化率を有する高圧力の重合法が記載されており、これは、少なくとも反応器の異なる２箇所でエチレンを供給することを基本にしている。推奨されたフリーラジカルの重合開始剤は、多様な有機の過酸化物であり、そして推奨された調節剤は多様な有機化合物であり、この化合物は好ましくはケトン、例えばメチルエチルケトンである。
【００１１】
ＵＳ３３１７５０４は、特定の温度分布で分子量調節剤、特にメチルエチルケトンの使用によるポリエチレンを作成する製造方法が記載されている。
【００１２】
ルーマニア  特許  ＲＯ７５５８７（優先権主張：１９７９年４月１８日、ＣＡ９６：２００３７２ｓより）には無臭のＬＤＰＥｓの製造が記載されている。使用された調節剤はメチルビニルのケトンと、プロパン、エタン及びＣＯの混合物であり、そして反応を開始させるため、多様な有機過酸化物が使用されている。しかしながら、ＣＯの使用は不利である。何故ならばＣＯは非常に有害であり、パイプと反応器の出口はＣＯの排出をしないように特に保証する必要があるからである。
【発明の開示】
【発明が解決しようとする課題】
【００１３】
エチレンホモポリマーおよびコポリマーを管状反応器において、高い転化率で製造することが本発明の目的であり、このポリマーは感覚器官に対する特性、すなわち無臭で味がないという特性に優れており、そして同時に良好な機械的、光学的な性質を有している。
【課題を解決するための手段】
【００１４】
本発明者等は、上記目的が、エチレンホモポリマーおよびコポリマーを、２カ所か又はそれ以上の重合ゾーンを有する管状反応器内で１５０°Ｃ〜３５０°Ｃの温度範囲と５００〜５０００バールの圧力範囲で、重合開始剤として酸素を使用し、分子量調節剤として下記式１：
【００１５】
【化１】
2004535476.tif 000003
但し、Ｒ１はＣ１−Ｃ６−アルキル又はＣ３−Ｃ１２−シクロアルキルを表す、で表される１種以上の脂肪族ケトンを使用して製造する製造方法によって達成されることを見出した。
【発明を実施するための最良の形態】
【００１６】
ここで、Ｒ１は以下ものから構成されるグループから選択される。
【００１７】
Ｃ１−Ｃ６−アルキル、例えば、メチル、エチル、ｎ−プロピル、イソプロピル、ｎ−ブチル、イソブチル、sec−ブチル、tert−ブチル、ｎ−ペンチル、イソペンチル、sec−ペンチル、ネオペンチル、１，２−ジメチルプロピル、イソアミル、ｎ−ヘキシル、イソヘキシル、sec−ヘキシル、特に好ましくは、メチル、エチル、ｎ−プロピル、イソプロピル、ｎ−ブチル、イソブチル、sec−ブチルおよびtert−ブチル等のＣ１−Ｃ４−アルキル；
Ｃ３−Ｃ１２−シクロアルキル、例えば、シクロプロピル、シクロブチル、シクロペンチル、シクロヘキシル、シクロヘプチル、シクロオクチル、シクロノニル、シクロデシル、シクロウンデシルおよびシクロドデシル；好ましくはシクロペンチル、シクロヘキシルおよびシクロヘプチルである。
【００１８】
より好ましい分子量調節剤は、アセトン、メチルエチルケトン「ＭＥＫ」、メチルイソブチル「ＭＩＢＫ」ケトンまたは２−ペンタノン、および特に好ましくはメチルエチルケトンである。
【００１９】
すべての分子量調節剤は、管状反応器に入れられる前に反応混合物に加えられる。しかしながら、分子量調節剤はまた、管状反応器に沿った異なる箇所で更なる重合開始剤と一緒に加えられる。通常、ポリマーのメートルトン（metric t)当たり１０〜２００モルの分子量調節剤が使用される。この分子量調節剤の使用量は好ましくは２０〜１００モル／メートルトンである。
【００２０】
重合は管状反応器において５００〜５０００バールの圧力で実施される。この圧力は１５００〜３５００バールが好ましく、そして１９００〜３１００バールが特に好ましい。反応温度は４０°Ｃ以上である。反応温度は１５０°Ｃ〜３５０°Ｃで、好ましくは２００°Ｃ〜３３０°Ｃで、そして非常に、特に好ましくは２５０°Ｃ〜３２０°Ｃである。
【００２１】
管状反応器の直径に対する長さの比は好ましくは１００００〜５００００の範囲であり、特に好ましくは１５０００〜３５０００である。
【００２２】
一般に、管状反応器における反応混合物の平均の滞留時間は３０〜３００秒で、特に６０〜１８０秒である。
【００２３】
通例の方法により、管状反応器は反応の熱を除去するために冷却ジャケットが備えられている。好ましくは、ここで、熱水ジャケットであることが好ましく、内部はまた区分けされていることが好ましい。
【００２４】
使用されている重合開始剤は、本発明に従い酸素であり、又は簡素化のために、空気である。酸素は習慣的に、製造されたポリエチレンにつき、１〜１０００グラム／メートルトンの量の範囲で使用され、この範囲は好ましくは５〜５００グラム／メートルトンであり、特に好ましくは２０〜２００グラム／メートルトンである。
【００２５】
好ましい態様において、この管状反応器は少なくとも２カ所の反応ゾーンを有し、この内部で付加的な低温の又は先だって加熱されたモノマーおよび／または低温の又は先だって加熱されたコモノマーが、各反応ゾーンの開始点の上流で原料ガス流として加えられる。ここで、引き続いて２カ所〜４カ所の反応ゾーンを形成し、重合開始剤の添加により重合が再び開始されることが好ましい。この手順に適当な反応器は、特に管状反応器であり、これは重合開始剤とモノマーの更なる量を供給するための入り口箇所を数カ所備えているものである。
【００２６】
米国特許４１３５０４４及び４１７５１６９に述べられている反応器も、本発明の製造方法を用いて操作され得る。この場合では、管状反応器は重合開始剤を供給するゾーンから温度が最大になるゾーンの各反応ゾーンにおいて管の直径が、引き続くクーリングゾーン（温度が最大になるゾーンから次の重合開始剤を供給するゾーン）の管の拡大された直径と比較して比較的小さくなっている。この結果、この反応器の長さ方向の全域において、圧力の降下を比較的に小さくしながら高い転化率が達成される。
【００２７】
本発明に係る製造方法はホモポリマリゼーション（単独重合）のみならず、他のモノマーとエチレンとのコポリマリゼーション（共重合）にも使用することができる。但し、この使用は、高圧下においてフリーラジカル法でエチレンとこれらモノマーを重合させることを前提条件としている。共重合可能である適当なモノマーの例は：β−エチレンの不飽和のＣ３〜Ｃ８−カルボキシル酸、特にマレイン酸、フマル酸、イタコン酸、アクリル酸、メタクリル酸、およびクロトン酸；β-エチレンの不飽和のＣ３〜Ｃ１５−カルボキシルエステルまたは無水物、特にメチルメタクリル酸塩、エチルメタクリル酸塩、ｎ−ブチルメタクリル酸塩またはtert−ブチルメタクリル酸塩、メチルアクリル酸塩、エチルアクリル酸塩、ｎ−ブチルアクリル酸塩、２−エチルヘキシルアクリル酸塩、tert−ブチルアクリル酸塩、メタクリル酸の無水物、マレイン酸無水物またはイタコン酸無水物；およびα−オレフィン、例えば、プロペン、１−ブテン、１−ペンテン、１−ヘキセン、１−オクテンまたは１−デセンである。更に、ビニルカルボン酸塩、特に好ましくは、ビニル酢酸塩がコモノマーとして使用できる。１種類または複数の種類のコモノマーのエチレンモノマーに対する割合は、質量で０．１〜４５％の範囲にとることができる。特に好ましくは、エチレンホモポリマーがこれに該当する。
【００２８】
本発明の製造方法によれば、エチレンホモポリマーとコポリマーが、特に好ましい特性を有する状態で製造することができる。本発明のエチレンホモポリマーは９２０〜９３５ｋｇ／ｍ３の密度を有し、これは、好ましくは９２２〜９３０ｋｇ／ｍ３そして特に好ましくは９２４〜９２７ｋｇ／ｍ３の密度である。これらエチレンポリマーのメルトフローインデックス（メルトフローインデックスはＩＳＯ１１３３（１９０°Ｃ／２．１６ｋｇ）に既定されている）は、３０〜５０ｇ／１０分であり、この範囲は特に３６〜５０ｇ／１０分であり、特に好ましくは、４０〜４５ｇ／１０分である。これにより、壁の厚さが０．３〜０．５ｍｍの範囲にある壁が薄い容器を短い射出時間で製造できるようになる。
【００２９】
これに加え、本発明の製造方法により製造されたポリマー、特にエチレンホモポリマーは、化粧品、医療、及び食品の分野における射出成形された製品を製造するのに特に非常に適切である。本発明のエチレンホモポリマーによって製造された射出成形された製品は、顕著に優れた光学的、機械的特性を有する。好ましい例として、プラスチックの成形製品、例えばボトルを挙げることができ、このボトルは、弾性係数が２００〜４００Ｎ／ｍ２、好ましくは２８０〜３５０Ｎ／ｍ２であり、そして、環境応力亀裂の耐性、ＥＳＣＲ、が少なくとも３０分好ましくは少なくとも５０分更に特に好ましくは少なくとも６０分である。更に、この成形製品は、ストリーク（縦すじ）やフローマークのない非常に良好な表面の品質を有している。
【００３０】
カートン容器の分野（ＴｅｔｒａＰａｋ（登録商標）、ＣｏｍｂｉＢｌｏｃ（登録商標））では、本発明のエチレンホモポリマーは、流入用補助口又は溶融クロージャー、およびこの２種の結合物を製造するのに特に適切である。容器の全体、または一体成形されたクロージャーを含むカートンのトップサイドもまた本発明のエチレンホモポリマーから製造され得る。
【００３１】
ところが、流入の補助口および溶融クロージャーは保管されている間は容器の内容物とは接触せず（アルミニュウムホイル層）、容器の内容物は、テトラトップパック（カートントップサイド）の場合、常にプラスチックと接触している。この容器の内容物（現在、一般的にフルーツジュース）はにおいや味を損なわれるべきではないので、従って、ここで材料に要求されることは、感覚器官の検査に関し相対的に高水準であるということである。
【００３２】
本発明のエチレンホモポリマーは、特にポテトチップ、カバ（飲料の粉末）、子供用の飲料の粉末、インスタントスープ等に用いられているように、複合のパック用の蓋（アルミニュームでコーティングされた厚紙の容器）という分野に使用できる。この使用において、保管されている間は容器の内容物はプラスチックの蓋とは直接に接触しない。しかし、容器は通常、酸素バリアとしてアルミニュームのシーリングホイルでシールされており、このため、プラスチックの蓋が除去された時、不快なにおいが非常に妨害するものとして知覚され、このことは、まさに子供用の飲料の粉末およびチップスの容器にあてはまる。
【００３３】
更に、本発明のエチレンホモポリマーはタンパックスチューブアプリケータに使用される。この場合においても、容器が開かれた時、不快なにおいは知覚されてはならない。
【００３４】
プラスチックの成形の製造の前だけでなく後においても、本発明のエチレンホモポリマーは感覚器官の検査に対して非常に優れた特性を示す。これらは、問題の項目により、無臭であると分類された。使用されたケトン、特に、メチルエチルケトンと、二量体、三量体、及び類似の生成物は両方共は、ある特徴的で、快適な特徴的においを決して持たないということにもかかわらず、驚くべきことである。
【００３５】
この感覚器官に関する特性は、また機器で測定できる。例えば、ガスクロマトグラフィー又は、示差熱重量分析で、各場合において、分離または継続的な測定機器により、発生する揮発性の混合物の量と種類が決定される。多グループの試験者による試験は非常に重要である。
【００３６】
頻繁に使用されるアルデヒド、例えばプロピオンアルデヒドは、特有の不快なにおいを有するポリマーを製造し、大規模な工程の後においてのみ、上記使用のために適切な成分となるポリマーを与えるのであるから、本発明は、驚くべきことであった。蒸気を用いた徹底処理をしても、弱いがしかし不快なにおいが依然として観察されるかも知れない。更に、徹底処理により、転化率は２５％以上、特徴的には、３０％よりも多く、達成される。
【００３７】
本発明は実施例を用いて記載する。
【００３８】
実施例および比較
実施例および比較を、長さ５６０ｍおよび直径に対する長さの比が２６５００の管状反応器内で実施した。コンプレッサーゾーンにおいて、空気を加え、複数の段階で各反応圧力に圧縮し、そして管状反応器の入り口箇所に供給した。
【００３９】
この重合の時に開放された反応熱は反応混合物から、冷却液回路を経て取り除いた。結果として生じるポリマーは、習慣的な、そして公知の方法で、未反応のエチレン及び他の低分子量の混合物から、反応器の下流の分離器において分離し、押出機と造粒機を経て排出して処理した。未反応エチレンは複数の段階において精製し、そして、コンプレッサーの吸入側に再び流通した。この詳細は、Ullmanns Encyclopaedie der technischen Chemie [Ullmanns Encyclopedia of industrial Chemistry], 第１９巻、１６９−１７８頁（１９８０）から得られる。
【００４０】
結果として得られるポリマーの特性は、以下の方法で測定し、そして表１から得られる。すなわち：
温度１９０°Ｃ及びＩＳＯ１１３３で既定された加圧力２．１６ｋｇおよびＩＳＯ１１８３で既定された密度におけるメルトフローインデックス（ＭＦＩ）。
【００４１】
ポリマーは、慣習的そして公知の方法で使用して、射出成形の例を製造し、これをにおいと味に関して試験者によって調査した。
【００４２】
使用した略語：ＭＥＫ：メチルエチルケトン、ＰＡ：プロピオンアルデヒド、ＰＥ：ポリエチレン。
【００４３】
表１：実施例１−４及び比較Ｖ１−Ｖ４の重合条件である。
【００４４】
【表１】
2004535476.tif 000004
【００４５】
ポリマーの感覚器官の検査に関する試験
上記に挙げられた実施例１〜４及びＶ１〜Ｖ４によるポリマーを試験するため、サンプルが２組の試験者に提供された。試験者の組１は特別な訓練をしていない２３人で構成されている。試験者の組２はにおいと味の試験を専門的に実施する１２人で構成した。評価は各場合において得点（１：非常に良い、２：良い、３：申し分ない、４：普通、５：不十分）を用いてなされ、表２に示されている。
【００４６】
表２：感覚器官に関する試験
【００４７】
【表２】
2004535476.tif 000005
【国際公開パンフレット】
2004535476.tif 000008
2004535476.tif 000009
2004535476.tif 000010
2004535476.tif 000011
2004535476.tif 000012
2004535476.tif 000013
2004535476.tif 000014
2004535476.tif 000015
2004535476.tif 000016
2004535476.tif 000017
【国際公開パンフレット（コレクトバージョン）】
2004535476.tif 000018
【手続補正書】
【提出日】平成14年12月17日(2002.12.17)
【手続補正１】
【補正対象書類名】特許請求の範囲
【補正対象項目名】全文
【補正方法】変更
【補正の内容】
【特許請求の範囲】
【請求項１】
密度が９２０〜９３５ｋｇ／ｍ３で、ＤＩＮ５３７３５（１９０°Ｃ／２．１６ｋｇ）に既定されたメルトフローインデックスが３０〜５０ｇ／１０分であるエチレンホモポリマーを、
２カ所か又はそれ以上の重合ゾーンを有する管状の反応器内で１６０°Ｃ〜３５０°Ｃの温度範囲と５００〜５０００バールの圧力範囲で、
重合開始剤として酸素を使用し、
分子量調節剤として、下記式１：
【化１】
2004535476.tif 000019
但し、Ｒ１はＣ１−Ｃ６−アルキル又はＣ３−Ｃ１２−シクロアルキルを表す、で表される１種以上の脂肪族ケトンを使用して製造する製造方法。
【請求項２】
前記分子量調節剤がメチルエチルケトンである請求項１に記載の製造方法。
【請求項３】
請求項１または２の何れかに記載の製造方法によって得られる、
密度が９２０〜９３５ｋｇ／ｍ３で、ＤＩＮ５３７３５（１９０°Ｃ／２．１６ｋｇ）に既定されたメルトフローインデックスが３０〜５０ｇ／１０分であるエチレンホモポリマー。
【請求項４】
化粧品、医療及び食品の分野において、射出成形された製品を製造するための請求項３に記載されたエチレンホモポリマーの使用。
【請求項５】
流入用補助口、溶融クロージャー、一体成形されたクロージャーを有するパッキングトップサイド、複合のパック用の蓋、タンパックスチューブアプリケータからなる群から選ばれた射出成形品を製造するための、請求項３に記載されたエチレンホモポリマーの使用。
【請求項６】
化粧品、医療又は食品の分野における、請求項３に記載されたエチレンホモポリマーからなる、射出成形品。
【国際調査報告】
2004535476.tif 000020
2004535476.tif 000021
2004535476.tif 000022
2004535476.tif 000023
2004535476.tif 000024
2004535476.tif 000025
2004535476.tif 000026
2004535476.tif 000027
2004535476.tif 000028
2004535476.tif 000029
2004535476.tif 000030
2004535476.tif 000031